(57)【要約】【課題】  静電気が帯電して、何気無くドアの金具や手すり等の金属製品に触れたときに衝撃を受けたり、衣類がまとわりつき不快な思いをすることが多かった繊維製品において、静電気による帯電を十分に抑制し、なおかつファッション性も追及した繊維製品を提供すること。【解決手段】  単糸繊度2.0デシテックス以下のマルチフィラメントと、導電性繊維とからなる混繊糸を用いた繊維製品。導電性繊維と単糸繊度２．０デシテックス以下のマルチフィラメントとを用いて気体乱流処理を施し、混繊糸（Ｉ）を得た後、更に、得られた混繊糸（Ｉ）と単糸繊度２．０デシテックス以下のマルチフィラメントとを用いて気体乱流処理を施して混繊糸（ＩＩ）を得、該混繊糸（ＩＩ）を用いて繊維製品を形成することを特徴とする繊維製品の製造方法。【特許請求の範囲】
【請求項１】
導電性繊維と単糸繊度２．０デシテックス以下のマルチフィラメントとからなる混繊糸を用いた繊維製品であって、該導電性繊維が混繊糸の内層にあることを特徴とする繊維製品。
【請求項２】
導電性繊維と単糸繊度２．０デシテックス以下のマルチフィラメントとを用いて気体乱流処理を施し、混繊糸（Ｉ）を得た後、更に、得られた混繊糸（Ｉ）と単糸繊度２．０デ
シテックス以下のマルチフィラメントとを用いて気体乱流処理を施して混繊糸（ＩＩ）を得、該混繊糸（ＩＩ）を用いて繊維製品を形成することを特徴とする繊維製品の製造方法。
【発明の詳細な説明】
【技術分野】
【０００１】
本発明は、マルチフィラメントからなる繊維製品及びその製造方法に係り、詳しくは、静電気の帯電を十分に抑制し、且つ風合い及びデザイン性を損なわない繊維製品及びその製造方法に関する。
【背景技術】
【０００２】
近年、スポーツ、アウトドアー衣料分野に高級感や高付加価値が重視され、マルチフィラメントを使用した製品の開発が増えている。しかし、これらのマルチフィラメントを用いた高密度製品は、独自の柔らかな風合いと、通気性、防水性等の機能を有するあまりに、通常の繊維からなる製品に比べ、同一領域内では遥かに表面積を有するため、塵埃等が付着し易くなり、加えて接触面積が増えるため静電気も発生し易く、両者が相まって、マルチフィラメントを表層部に用いた衣料等は汚れ易く、また一旦塵埃が付着するとこれを除去することが難しい。
【０００３】
また、このような製品を身につけていると、静電気が帯電して、何気なくドアの金具や手すり等の金属製品に手を触れた時に衝撃を受けたり、衣類がまとわりついたり、重ね着をしていた衣類を脱ぐ時にパチパチ音がして衝撃を受ける等、不快な思いをすることが多い。
【０００４】
上記のような静電気の帯電に起因する現象を抑制する一般的な方法としては、周りの湿度を５０％以上に維持することや、衣類に静電気帯電抑制液を塗る等の表面加工を施す方法等が知られているが、後加工処理では洗濯耐久性が無く、永続的に静電気の帯電を抑制することは困難であった。
【０００５】
このような欠点を改良するため、導電性繊維が製品の表層部で環やたるみを形成した製品が知られている（特許文献１参照）。これらの製品は、抜群な静電気抑制性能を有するが、導電性繊維が目立ってしまい、ファッション性の要求される高級衣料分野には応用しにくい。
【０００６】
また、静電気の帯電を抑制したネクタイが知られている（特許文献２参照）。しかし、このようなネクタイは特別な構造を必要とし、デザインの汎用性が狭まるという欠点がある。また、導電性繊維が製品の裏面に露出するように取り付けられており、この製品が別の大きな導電体―例えば人体の素肌―に密着した場合、導電層と人体が電気的に一体化した導電体となり、導電性繊維の帯電抑制原理であるコロナ放電の効果が消失する欠点があるため、衣料分野には適用できない。
【０００７】
一方、化学的に金属メッキされた導電性織物により形成された静電気ショック抑制用ハンカチーフが知られている（特許文献３参照）。しかし、この方法では、ホルマリン水溶液を始め、特別な化学処理が必要であり、金属メッキ処理を施すため、合成繊維の風合いの良さが損なわれる。
【０００８】
【特許文献１】特開平８−１０９５３９号公報
【特許文献２】特開２００３−７３９１５号公報
【特許文献３】実開昭６０−１４３７１１号公報
【発明の開示】
【発明が解決しようとする課題】
【０００９】
本発明はかかる問題点を解決するものであって、その目的は、マルチフィラメントの風合いを十分に生かし、ファッションの多様性のニーズに十分に応え得ると共に、静電気帯電による現象を十分に抑制する繊維製品及びその製造方法を提供することにある。
【課題を解決するための手段】
【００１０】
本発明の目的は、導電性繊維と単糸繊度２．０デシテックス以下のマルチフィラメントとからなる混繊糸を用いた繊維製品であって、該導電性繊維が混繊糸の内層にあることを特徴とする繊維製品によって達成される。
【００１１】
また、本発明の目的は、導電性繊維と単糸繊度２．０デシテックス以下のマルチフィラメントとを用いて気体乱流処理を施し、混繊糸（Ｉ）を得た後、更に、得られた混繊糸（
Ｉ）とマルチフィラメントとを用いて気体乱流処理を施して混繊糸（ＩＩ）を得、該混繊
糸（ＩＩ）を用いて繊維製品を形成することを特徴とする繊維製品の製造方法によって達成される。
【発明の効果】
【００１２】
本発明によれば、導電性繊維を用いているにもかかわらず、外見上通常のマルチフィラメントからなる繊維製品との判別は不可能であり、製品としてのデザイン性、風合い等の商品価値は良好で、また、着用・使用時にも何の違和感もない繊維製品が得られる。すなわち、マルチフィラメントによる柔軟な風合いや通気性を生かしたままの、従来の製品と変わらない繊維製品であり、更に、導電性が付与されており、静電気帯電による現象を十分に抑制する繊維製品が得られる。
【発明を実施するための最良の形態】
【００１３】
本発明に係るマルチフィラメントは、単糸繊度が２．０デシテックス以下、好ましくは１．５デシテックス以下である。このような単糸繊度を有すると、糸の伸びの回復率や風合いが良くなる。
また、マルチフィラメントの総繊度は、２０〜１００デシテックスが好ましい。
【００１４】
また、マルチフィラメントは、直接細繊度繊維を紡糸し、その強度が２．５ｃＮ／ｄＴｅｘ以上、伸度が２５％以上であることが好ましい。この強度未満では、織編物としたときの強度が不足し、高いレベルの物が得られにくい。また、使用する繊維の強度が大きければ、織編物の引裂強度は高くなるが、経糸の毛羽が多くなり、よって、停台が多くなるという問題があり、操業性が悪くなる傾向にある。従って、強度を大きくすると共に、伸度をより好ましくは３０％以上、更に好ましく３０〜５０％の範囲とするのが良い。
【００１５】
マルチフィラメントの素材は、ナイロン、ポリエステル等適宜使用可能であるが、ナイロンを用いると柔らかい風合いの繊維製品が得られ、好適である。
【００１６】
次に、本発明で用いる導電性繊維としては、コロナ放電による静電気エネルギーの放出を行うもので、電気比抵抗を１０13Ωｃｍ以下としたものが好ましい。
また、その単糸繊度が０．５デシテックス以上のものが好ましく、衣料用途に用いる場合、１．０〜４・０デシテックス程度のものが好適である。
【００１７】
このような導電性繊維としては、アクリル、ナイロン等の合成繊維に硫化銅を結合させた有機導電性繊維、イオン伝導性高分子からなる繊維、ステンレス繊維、銅合金繊維等の金属繊維を含む繊維、銀や銅等の金属被膜繊維、導電性カーボンブラック粒子を含有する繊維、導電性被膜を有する粒子を含有する繊維を使用することが出来、電気を通す性質の繊維であれば、種類を問わず使用することが出来る。中でも、カーボンブラック粒子を含有する高分子層を一部に含む長繊維からなる複合繊維または導電性被膜を有する粒子を含有する高分子層を一部に含む長繊維からなる複合繊維が優れた導電性や放電速度を持つため特に好ましい。
【００１８】
カーボンブラック粒子を含有する高分子層を一部に含む長繊維からなる複合繊維としては、非導電性繊維であるナイロン等の高分子からなる層を外層とし、導電性であるカーボンブラック粒子を含有する高分子層を内層とし、芯鞘状の繊維に成形し、カーボンブラック粒子を含有する高分子層からなる内層の少なくとも一部が外部に露出して導電性が得られるように紡糸した複合繊維等が挙げられる。また、カーボンブラック粒子は、カーボンブラック粒子を含有する高分子の層に１５〜８０質量％含有することが好ましい。
【００１９】
一方、導電性被膜を有する粒子とは、酸化チタン粒子が最も好ましく、酸化銅、酸化銀、酸化亜鉛等の導電性を有する金属酸化物で酸化チタン粒子を被膜したものをいう。
【００２０】
また、それらの金属酸化物に、必要に応じて第二成分を配合することもできる。第二成分としては、異種金属の酸化物又は／及び同種・異種金属などを使用することができる。例えば、金属酸化物として酸化銅を使用する場合は、第二成分として銅を添加することができ、金属酸化物として酸化亜鉛を使用する場合は、第二成分として亜鉛を添加することが好ましい.。
【００２１】
上記酸化チタン粒子を金属酸化物や被膜する方法としては、真空にて蒸着させる方法や、有機酸塩等で金属酸化物を付着させ、焼成して酸化物にすることや、それを部分還元することで形成する方法が挙げられる。
【００２２】
このような導電性のカーボンブラック粒子を含有する長繊維からなる複合繊維または導電性被膜を有する酸化チタン粒子を含有する長繊維からなる複合繊維としては、カネボウ合繊（株）製ベルトロン（商標）等が挙げられる。これを使用することにより優れた導電性を持った繊維製品が得られる。
【００２３】
本発明の混繊糸は、前記マルチフィラメントと導電性繊維とからなるものであり、この風合いを大きく変化させない限り若干の第三成分繊維を含むことを妨げない。
混繊方法は種々のものが使われているが、本発明では特に流体乱流処理、いわゆるエアー交絡加工を施したものが好ましい。流体乱流処理により形成される混繊糸の構造は、混繊糸の成分の導電性繊維が混繊糸の内層にある。すなわち、導電性繊維がマルチフィラメントに覆われ、芯鞘構造を取っている。このような構造は、単なる合糸や所謂インターレース処理等による混繊では得ることができないものである。
【００２４】
本発明の繊維製品は、織物、編物、不織布等のいずれであっても良く、その組織も特に限定されない。繊維製品は、高密度にすることによって、上記導電性混繊糸の分布密度が増加し、静電気帯電の抑制効果が上がるため、織物においてはカバーファクターで１５００〜３０００程度、編物においては編密度で１５００〜５０００程度、その他のものではこれに準じた密度を有していることが好ましい。
また、繊維製品中の導電性繊維量は、０．１質量％以上とすることが好適である。
【００２５】
次に、本発明の製造方法について説明する。まず、マルチフィラメントと導電性繊維とをエアー交絡加工して混繊糸（Ｉ）を得る。得られた混繊糸（Ｉ）において、環やたるみ
を形成している繊維の主体が導電性繊維であれば、静電気を抑制するには良いが、製品のデザイン性を損なう。従って、この混繊糸（Ｉ）を芯糸とし、マルチフィラメントを鞘部
に使用して再度エアー交絡加工し、混繊糸（ＩＩ）を得る。
このようにすることで、導電性繊維が混繊糸の内層に存在し、目立たなくなり、デザイン性を損なうことなく静電気帯電抑制効果を有する混繊糸を得ることができる。
エアー交絡加工を施して得られた混繊糸（ＩＩ）は、必ずしも環やたるみが顕在化している必要はなく、製織編性等を考慮すれば、環やたるみは潜在化しているものが好ましい。
また、本発明において、エアー交絡加工の１回目と２回目とに用いるマルチフィラメントは、同種でも、異種でもよい。
【００２６】
上記混繊糸（Ｉ）及び（ＩＩ）において、芯鞘の比率は、それぞれ０．３〜４：１、特
に０．５〜２：１であることが好ましい。
また、エアー交絡加工するにあたって、各加工における鞘糸のオーバフィード率は、好ましくは１５〜５０％、より好ましくは２０〜４０％、芯糸のオーバフィード率は、好ましくは５〜２０％、より好ましくは７〜１５％である。
芯鞘の比率及びオーバフィード率が前記範囲を逸脱すると、強度が低下し、エアー交絡性や糸の伸びの回復率や風合いが悪くなる傾向にある。
【００２７】
次に、得られた混繊糸を用いて繊維製品とする。混繊糸は織編物の場合、経緯どちらに用いてもよいが、緯糸に用いることが、他の糸と自由に組み合わせることができ、織り柄を種々選択できる点で好適である。
【００２８】
本発明の繊維製品は、静電気帯電抑制効果を有し、これは単に制電性繊維又は導電性繊維と交織、交編等を行った製品に比べても性能を落とさないものである。同量の導電性繊維を混用するとしても、マルチフィラメントとできるだけ均一に混用されている方が繊維製品の静電気エネルギーの除去にとって有効である。よって、混繊による混用が有効であるが、単に両者を混繊したのでは、導電性繊維の静電気帯電抑制の効力を得ることができないマルチフィラメントが存在し、マルチフィラメントの摩擦による静電気帯電を有効に抑制できない。
【実施例】
【００２９】
以下、実施例を挙げて本発明を具体的に説明する。
[実施例１〜１１]
（混繊糸の製造）
ナイロンマルチフィラメント９０ｄＴ／７２ｆと導電性繊維２２ｄＴ／３ｆと（カネボウ合繊（株）製「ベルトロン  ｂｌａｃｋ２２／３−９３１」）を、次の条件でエアー交絡加工して混繊糸（Ｉ）を得た。
〔エアー交絡加工条件〕
糸速度：２５０ｍ／分
マルチフィラメントのオーバフィード率：３２％
導電性繊維のオーバフィード率：７％
エアー圧：６〜８kg
【００３０】
次に、混繊糸（Ｉ）（芯部）とナイロンマルチフィラメント９０ｄＴ／７２ｆ（鞘部）
とを、次の条件でエアー交絡加工して混繊糸（ＩＩ）を得た。
〔エアー交絡加工条件〕
糸速度：２５０ｍ／分
鞘糸のオーバフィード率：３２％
導電性繊維のオーバフィード率：７％
エアー圧：７ｋｇ
【００３１】
（織物の製造）
上記混繊糸（ＩＩ）とナイロンマルチフィラメント９０ｄＴ／７２ｆとを、表１に示す導電性繊維混率（織物中の割合）となるよう、緯糸に用い、ナイロンマルチフィラメント９０ｄＴ／７２ｆを経糸に用いてリップ織物を製織した。得られた織物の摩擦帯電圧を表1に示す。
尚、摩擦帯電圧はＪＩＳ  L−１０９４に準じて測定した（エレクトロンスタテックスター使用、温湿度２０℃＊３３％ＲＨ、摩擦布ウール）。
また、実施例４〜１１及び比較例１，２において、３回洗濯後の摩擦帯電圧を測定した（洗濯方法は、JIS  L-0217 103法に基づいて行なった。）。
【００３２】
[比較例１]
経糸と緯糸とにナイロンマルチフィラメント９０ｄＴ／７２ｆを用いて、実施例１と同様に製織し、繊維製品を得た。
【００３３】
[比較例2]
緯糸に、２本のナイロンマルチフィラメント９０ｄＴ／７２ｆを実施例１と同様の条件でエアー交絡加工を施した糸を用い、経糸としてナイロンマルチフィラメント９０ｄＴ／７２ｆを使用し、実施例１と同様に製織し、繊維製品を得た。
【００３４】
【表１】
2005146466.tif 000002
【００３５】
表1に示す如く、比較例において、導電性繊維を混用しない織物の摩擦帯電圧は高かった。一方、実施例において、混繊糸（ＩＩ）を用いた織物は、十分に静電気の帯電を抑制できることがわかった。
また、混繊糸（ＩＩ）を用いた織物は、比較例１、２と比べても外見上何ら遜色はなく、商品価値の高いものであった。
【産業上の利用可能性】
【００３６】
本発明は、マルチフィラメントによる柔軟な風合いや通気性を生かしたままの、従来の製品と変わらない、更に、導電性が付与されており、静電気帯電による現象を抑制する繊維製品を提供できる。よって、マルチフィラメントを使用して、通気性、防水性等の機能を付加するスポーツ、アウトドアー衣料分野に最適な繊維製品を提供できる。